СПОСОБ НИЗКОТЕМПЕРАТУРНОЙ ПАЙКИ ТОНКОСТЕННЫХ ЦИЛИНДРИЧЕСКИХ ДЕТАЛЕЙ ИЗ ТИТАНА И СТАЛИ

1. Способ низкотемпературной пайки тонкостенных цилиндрических деталей из титана и стали, включающий нагрев соединяемой цилиндрической стальной детали до температуры плавления припоя, введение припоя, размещение соединяемой цилиндрической титановой детали и охлаждение, отличающийся тем, что в цилиндрическую стальную деталь предварительно устанавливают технологическую оправку с кольцевой проточкой, которая совместно со стальной деталью образует карман, после чего цилиндрическую стальную деталь и технологическую оправку нагревают до температуры расплавления припоя, в карман вводят припой, затем в карман с расплавленным припоем устанавливают цилиндрическую титановую деталь, производят пайку, делая вращательные движения титановой детали, соединенные детали охлаждают на воздухе, далее дорабатывают припуск стенок паяемых деталей с внешней и внутренней стороны вместе с технологической оправкой.
2. Способ низкотемпературной пайки тонкостенных цилиндрических деталей из титана и стали по п.1, отличающийся тем, что паяемые поверхности цилиндрических стальной и титановой деталей и технологической оправки предварительно облуживают.
3. Способ низкотемпературной пайки тонкостенных цилиндрических деталей из титана и стали по п.1, отличающийся тем, что паяемую поверхность цилиндрической титановой детали предварительно покрывают никелем, затем производят диффузионное вжигание никеля в вакууме при температуре 500°С в течение 30 мин.